(57)【要約】      （修正有）【課題】繊維部材における強度や柔軟性を維持し、樹脂組成物等の被覆材の被覆加工の際の、被覆層の気泡の発生を解消することができるテンションメンバの製造方法、及びその製造方法を一部に備える光ファイバケーブルの製造方法を提供する。【解決手段】アラミドロープ乾燥工程Ｓ２では、アラミドロープ準備工程Ｓ１で準備したアラミドロープを、真空状態に置いて乾燥させる。具体的には、真空引きを行う装置（例えば、真空加熱機）の内部に、アラミドロープを設置して、その内部において、所定の真空度で真空引きを行い、アラミドロープを乾燥させる。【選択図】図１
2017068050.tif 000002
【特許請求の範囲】
【請求項１】
光ファイバケーブルの内部に設けられるテンションメンバの製造方法であって、
複数の糸状部材を撚り合わせてロープ状とした繊維部材を、準備する部材準備工程と、
該部材準備工程で得た前記繊維部材から、水分を除去する部材水分除去工程と、
該部材水分除去工程で水分を除去した前記繊維部材に、被覆材を被覆する部材被覆工程と、
を備えることを特徴とする光ファイバケーブルに用いるテンションメンバの製造方法。
【請求項２】
前記部材水分除去工程は、繊維部材を真空状態に置いて乾燥を行う部材乾燥工程である
ことを特徴とする請求項１記載の光ファイバケーブルに用いるテンションメンバの製造方法。
【請求項３】
前記部材乾燥工程で、前記繊維部材に同時に加熱する
ことを特徴とする請求項２記載の光ファイバケーブルに用いるテンションメンバの製造方法。
【請求項４】
前記部材被覆工程の直前に、前記繊維部材の表面の水分を除去するように該繊維部材を加熱する、部材加熱工程を備えた
ことを特徴とする請求項１乃至３のいずれか１記載の光ファイバケーブルに用いるテンションメンバの製造方法。
【請求項５】
前記繊維部材が、アラミド繊維である
ことを特徴とする請求項１乃至４のいずれか１記載の光ファイバケーブルに用いるテンションメンバの製造方法。
【請求項６】
前記請求項１乃至５のいずれか１記載の光ファイバケーブルに用いるテンションメンバの製造方法を一部に含んで光ファイバケーブルを製造する
ことを特徴とする光ファイバケーブルの製造方法。
【発明の詳細な説明】
【技術分野】
【０００１】
この発明は、光ファイバケーブルの内部に設けられるケーブル用抗張力体（以下、テンションメンバ）の製造方法に関し、特に、ノンメタリックのテンションメンバの製造方法、及びその製造方法を一部に備える光ファイバケーブルの製造方法に関する。
【背景技術】
【０００２】
従来から、光ファイバケーブルには、ケーブルの張力性等を高めるために、いわゆる「テンションメンバ」と呼ばれるケーブル用抗張力体を、ケーブル内部に設けることが知られている。このテンションメンバは、一般に、内部に設けられる抗張力線と、その抗張力線を被覆する被覆層とを備えている。
【０００３】
このうち、抗張力線は、強度が必要であるため、従来、鋼線等の金属材料が用いられていた。しかし、抗張力線に金属材料が使われていると、雷などで不所望に抗張力線に電流が流れた場合、機器などが故障して、情報のやり取りができなくなる。つまり、光ファイバケーブルの光ファイバ線で情報伝達ができなくなる虞がある。
【０００４】
そこで、近年では、非金属（ノンメタリック）を抗張力線として使ったテンションメンバが徐々に増えてきている。このノンメタリックとして、例えば、ガラス繊維や炭素繊維等の繊維材料を用いることが知られており、この繊維材料を熱硬化性樹脂組成物に含浸させることで、ノンメタリックのテンションメンバを構成するもの（繊維強化プラスチック、Fiber Reinforced Plastics, FRP等）が知られている。
【０００５】
また、こうした繊維材料を用いた抗張力線では、強度を高めるために、複数の糸状部材を撚り合わせることでロープ状に構成することも考えられる。
【０００６】
なお、こうしたロープ状部材に、樹脂組成物を被覆する製造方法として、下記特許文献１に記載された製造方法が知られている。この製造方法は、ロープ状部材の外周だけを樹脂組成物で被覆するのではなく、糸状部材（ストランド糸）の間にも、樹脂組成物を充填できるように、糸状部材を撚り合わせる直前に、樹脂組成物を押出被覆する方法である。この製造方法によると、ロープ内の糸状部材間に「空隙」が無くなるため、ロープの断面形状が所定の円形形状から型崩れしてしまうといった問題を解消することができる。
【先行技術文献】
【特許文献】
【０００７】
【特許文献１】特開昭６１−１０２４９３号公報
【発明の概要】
【発明が解決しようとする課題】
【０００８】
ところで、従来、樹脂組成物の被覆層を有するテンションメンバの製造方法では、一般的な押出被覆等の技術を使って被覆層を形成していた。
【０００９】
そこで、複数の糸状部材を撚り合わせてロープ状とした繊維部材の外周にも、被覆層を従来と同様の一般的な押出被覆の技術を使って形成しようとすることが考えられるが、この場合、従来と同等の表面性状のものが得られず、具体的には、被覆層に気泡が発生してしまうという現象が生じることが分かった。
【００１０】
この現象の原因を検討してみると、繊維材料をロープ状に構成した場合には、繊維材料内の隙間の水分等が、被覆工程の際に加熱されて水蒸気となり、その水蒸気が被覆層を形成中に、被覆層を通過できず気泡として残留するためと考えられる。
【００１１】
そこで、この対策としては、前述の特許文献１の製造方法のように、糸状部材を撚り合わせる直前に、樹脂組成物を押出被覆することで、繊維部材内の隙間を無くすことも考えられる。しかし、この方法によると、各糸状部材の間に樹脂組成物が存在して、繊維部材のロープとしての柔軟性が失われてしまい、光ファイバケーブルのテンションメンバとして構成した場合に、テンションメンバとして要求される耐屈曲性や耐捻回性が劣る、という、また別の新たな問題が生じる。
【００１２】
そこで、本発明は、複数の糸状部材を撚り合わせてロープ状とした繊維部材に、樹脂組成物等を被覆することで、光ファイバケーブルのテンションメンバとして構成するテンションメンバの製造方法において、繊維部材における柔軟性を維持しつつも、樹脂組成物等の被覆の際において、被覆層に気泡が発生してしまうという問題を解消することができるテンションメンバの製造方法、及びその製造方法を一部に備える光ファイバケーブルの製造方法を提供することを目的とする。
【課題を解決するための手段】
【００１３】
この発明の光ファイバケーブルに用いるテンションメンバの製造方法は、樹脂組成物等を押出被覆する前工程において、ロープ状の繊維部材を、真空引きすること等により、繊維部材内の隙間に残留している水分を除去して、被覆加工の際の被覆層の気泡発生を防ぐようにした製造方法である。
【００１４】
具体的には、第１の発明は、光ファイバケーブルの内部に設けられるテンションメンバの製造方法であって、複数の糸状部材を撚り合わせてロープ状とした繊維部材を、準備する部材準備工程と、該部材準備工程で得た前記繊維部材から、水分を除去する部材水分除去工程と、該部材水分除去工程で水分を除去した前記繊維部材に、被覆材を被覆する部材被覆工程と、を備えることを特徴とする製造方法である。
【００１５】
上記構成によれば、部材準備工程で、糸状部材を撚り合わせてロープ状とした繊維部材を準備して、その後、部材水分除去工程で、その繊維部材から水分を除去して、さらに、部材被覆工程で、その水分を除去した繊維部材に樹脂組成物等の被覆材を被覆して、テンションメンバを製造することになる。
【００１６】
すなわち、繊維部材に樹脂組成物等の被覆材を被覆する前に、部材水分除去工程によって、繊維部材内の隙間に存在する水分を除去して、繊維部材を乾燥するのである。
【００１７】
このため、繊維部材を複数の糸状部材を撚り合わせてロープ状に構成しても、繊維部材内には水分が存在しないため、部材被覆工程で被覆材を被覆する際に、被覆層には気泡が発生することはない。
【００１８】
なお、ここで、繊維部材の材質については、ガラス繊維、炭素繊維の他、有機繊維等が考えられ、特に限定されるものではない。また、撚り合わせ方についても特に限定はないが、ロープ状に撚り合わせることを考えると諸撚りで撚り合わせるのが好ましいと思われる。
【００１９】
また、被覆材についても、樹脂に可塑剤や難燃剤等を配合した組成物である樹脂組成物や、ゴムに様々な材料を配合したゴム組成物であっても良い。
【００２０】
第２の発明は、第１の発明において、前記部材水分除去工程は、繊維部材を真空状態に置いて乾燥を行う部材乾燥工程であることを特徴とする製造方法である。
【００２１】
上記構成によれば、部材水分除去工程が繊維部材を真空状態に置いて乾燥を行う部材乾燥工程であることにより、真空状態を利用して、繊維部材内の隙間に存在する水分を吸い出して、真空中に蒸発させ、繊維部材を乾燥（水分除去）することになる。
【００２２】
これにより、加熱蒸発等の水分除去の方法では、困難な繊維部材の内部の水分除去まで、確実に行うことができる。
【００２３】
よって、繊維部材内部の水分除去を、より確実に行うことができる。
【００２４】
第３の発明は、第２の発明において、前記部材乾燥工程で、前記繊維部材に同時に加熱することを特徴とする製造方法である。
【００２５】
上記構成によれば、部材乾燥工程で、繊維部材を同時に加熱することで、真空引きでだけで繊維部材を乾燥するより、さらに水分の除去を早く行うことができる。すなわち、水の沸点温度は真空状態で低下するが、加熱を行う事で、水分の沸騰がより促進されて、繊維部材内の水分をより除去しやすいからである。
【００２６】
よって、部材乾燥工程で、より早く繊維部材内の水分を除去することができるため、部材乾燥工程を新たに設定したことによる製造時間の増加を、できるだけ減少させることができ、製造タクトや製造コストの増加を可及的に抑制できる。
【００２７】
第４の発明は、第１乃至第３のいずれか１の発明において、前記部材被覆工程の直前に、前記繊維部材の表面の水分を除去するように該繊維部材を加熱する、部材加熱工程を備えたことを特徴とする製造方法である。
【００２８】
上記構成によれば、部材加熱工程を備えたことで、部材被覆工程の直前においても、さらに繊維部材を加熱することになる。このため、繊維部材表面に付着する水分を確実に除去することができる。
【００２９】
すなわち、部材乾燥工程で乾燥した繊維部材であっても、繊維部材の表面については、外気に触れると即座に外気の湿度（湿気）により水分が付着するため、この外気による水分を除去するために部材加熱工程で加熱するのである。
【００３０】
よって、部材加熱工程を設定することによって、部材乾燥工程で繊維部材の内部の水分を除去した上で、さらに繊維部材の表面に付着しやすい水分を、部材加熱工程で確実に除去することができるため、部材被覆工程の際に被覆層に気泡が発生してしまうという問題をより確実に防止できる。
【００３１】
第５の発明は、第１乃至第４のいずれか１記載の発明において、前記繊維部材が、アラミド繊維であることを特徴とする製造方法である。
【００３２】
上記構成によれば、繊維部材がアラミド繊維であるため、アラミド繊維の保湿性により存在する糸状部材の内部の水分を、真空状態を利用してより確実に除去することができる。
【００３３】
このため、柔軟性に優れるアラミド繊維であったとしても、糸状部材の内部に存在する水分までも、完全に除去することができるため、部材被覆工程で、被覆材を被覆しても被覆層に気泡が発生することを完全に防止できる。
【００３４】
よって、アラミド繊維特有のより高い柔軟性を維持しつつも、被覆層に気泡が発生することがないテンションメンバを製造することができる。
【００３５】
第６の発明は、第１の発明乃至第５の発明のいずれか１記載の光ファイバケーブルに用いるテンションメンバの製造方法を一部に含んで光ファイバケーブルを製造する、ことを特徴とする光ファイバケーブルの製造方法である。
【００３６】
上記構成によれば、第１の発明乃至第５の発明のいずれかの光ファイバケーブルに用いるテンションメンバの製造方法を一部に含んで、光ファイバケーブルを製造することになる。
【００３７】
よって、性能の優れたテンションメンバを用いて光ファイバケーブルを製造することができる。
【発明の効果】
【００３８】
本願発明によれば、光ファイバケーブルに用いるテンションメンバの製造方法、及びその製造方法を一部に備える光ファイバケーブルの製造方法において、繊維部材を、真空状態に置いて乾燥を行う部材乾燥工程を設定したため、繊維部材を複数の糸状部材を撚り合わせてロープ状に構成しても、繊維部材内には水分が存在しないため、部材被覆工程で被覆材を被覆する際に、被覆層には気泡が発生することはない。
【００３９】
よって、テンションメンバの製造方法、及びその製造方法を一部に備える光ファイバケーブルの製造方法において、繊維部材における強度や柔軟性を維持しつつも、被覆材の被覆の際において、被覆層に気泡が発生してしまうという問題を解消することができる。
【図面の簡単な説明】
【００４０】
【図１】本発明の実施形態にかかるテンションメンバの製造方法を一部に取り入れた光ファイバケーブルの製造工程を示すフローチャート図である。
【図２】本発明の製造方法で製造したテンションメンバの横断面図である。
【図３】本発明の製造方法で製造したテンションメンバを用いた光ファイバケーブルの横断面図である。
【図４】本発明の製造方法で製造しなかった場合のテンションメンバの外観側面図である。
【図５】本発明の製造方法で製造した他のテンションメンバを用いた光ファイバケーブルの横断面である。
【発明を実施するための形態】
【００４１】
以下、本発明の実施形態を、図面に基づいて詳細に説明する。
【００４２】
尚、以下の好ましい実施形態の説明は、本質的に例示に過ぎず、本発明、その適用物、或いはその用途を制限することを意図するものではない。
【００４３】
図１は、本発明の実施形態にかかるテンションメンバ１の製造方法を、一部に採用した光ファイバケーブルの製造工程Ｗを示したフローチャート図であり、図２は、その製造方法で製造したテンションメンバを、また図３は、そのテンションメンバを用いた光ファイバケーブルをそれぞれ示している。図１のフローチャート図にあるように、光ファイバケーブルの製造工程Ｗは、大別して、テンションメンバ１を製造するテンションメンバ製造工程Ｗ１と、各光ファイバ心線コード４ａ〜４ｆを製造する光ファイバ心線製造工程Ｗ２と、これらテンションメンバ１と光ファイバ心線コード４ａ〜４ｆを集合させて組み合せる光ファイバケーブル完成工程Ｗ３とを備えている。
【００４４】
以下、これらの工程について、順に説明する。
【００４５】
（テンションメンバ製造工程Ｗ１）
まず、テンションメンバ製造工程Ｗ１は、部材準備工程としてのアラミドロープ準備工程Ｓ１と、部材水分除去工程、又は部材乾燥工程としてのアラミドロープ乾燥工程Ｓ２と、部材直前加熱工程としてのアラミドロープ直前加熱工程Ｓ３と、最後に部材被覆工程としてのアラミドロープ被覆工程Ｓ４と、を備えている。
【００４６】
アラミドロープ準備工程Ｓ１では、各々独立したアラミド繊維である複数の糸状部材２ａ〜２ｄを、ロープ撚り、具体的には諸撚りによって、ロープ状に撚り合すこと、又は、既に市販されているロープ撚りによって撚られてアラミドロープ（例えば、ケプラーロープなど：「ケプラー」はデュポン社の登録商標）を購入してそのまま用いることによって、アラミドロープ２を準備する。例えば、「ケプラーロープ」として市販されている１６７０ｄｔｅｘ×３×４の太さ約１．７ｍｍのアラミドロープ２を購入して、アラミドロープ２を準備することが考えられる。
【００４７】
こうして準備したアラミドロープ２には、事前に端末処理を行っておく。具体的には、アラミドロープの端末を接着剤で一括被覆するか、又は円筒状の熱収縮チューブで一括固定するか、しておく。こうした端末処理を行っておくことで、後述するアラミドロープ被覆工程Ｓ４の際に、アラミドロープ２を押出し装置に投入しやすくなる。
【００４８】
次に、アラミドロープ乾燥工程Ｓ２では、前記アラミドロープ準備工程Ｓ１で準備したアラミドロープ２を、真空状態に置いて乾燥させる。具体的には、真空引きを行う装置（例えば、真空加熱機）の内部に、アラミドロープ２を設置して、その内部において、所定の真空度で真空引きを行い、アラミドロープ２を乾燥させる。
【００４９】
このアラミドロープ２の乾燥は、アラミドロープ２の内部、具体的には、撚られた各糸状部材（２ａ〜２ｄ）の「隙間」の空気を脱気すると共に、その内部の水分を真空中に蒸発させて水蒸気として除去することによって行う。さらに、アラミドロープ２は、アラミド繊維で構成されるが、このアラミド繊維の保湿性によって繊維自体が保有する水分についても、真空引きによって除去する。
【００５０】
また、このアラミドロープ乾燥工程Ｓ２では、真空引きと同時に、所定の温度で加熱も行う。このように、加熱を行うことで、アラミドロープ２内の水分温度を高めて、水蒸気として蒸発させやすくして、アラミドロープ２を早期に乾燥させるのである。
【００５１】
すなわち、水分は、真空下においては大気圧の沸点温度の１００℃よりも低い温度で沸騰するが、こうした加熱を行うことで、単に真空引きした場合よりも、早期に水分を水蒸気に変化させて除去できるのである。
【００５２】
このアラミドロープ乾燥工程Ｓ２は、例えば、真空引きの真空度は−７６ｃｍＨｇ、加熱温度は８０℃、工程保持時間は４８時間という乾燥条件で行うことが考えられる。もっとも、これは、適切な乾燥条件の一例であって、これに限定されるものではない。
【００５３】
ここでの加熱温度については、５０℃以上、１２０℃以下の範囲であれば良い。この温度範囲は、５０℃未満であると、早期に水分を除去しない傾向になり、１２０℃を超えるとアラミド繊維に熱によるダメージを与える傾向になる。すなわち、加熱により温度を上げることで、前述のように、アラミドロープ２の乾燥時間を短縮することができるものの、あまりに高温になるとアラミド繊維に熱ダメージを与えてしまい、テンションメンバ１の抗張力線としての引張特性を低下させてしまう傾向となるのである。そこで、こうした温度範囲で加熱を行うのがより望ましいのである。
【００５４】
また、工程保持時間についても、５時間乃至１００時間の範囲であれば良い。工程保持時間については、一定時間以上、真空状態を保持することで、アラミドロープ２の乾燥を確実に行うことができるものの、必要以上に長くしても、アラミドロープ２の乾燥状態は変化しないため、こうした工程保持時間にするのが望ましいのである。
【００５５】
さらに、真空引きの真空度についても、前述した−７６ｃｍＨｇよりも緩やかな負圧で真空に近づけるようにしても良い。つまり、大気圧よりも小さい圧力（負圧）とし、アラミドロープ２内の水分を除去する程度の真空度を適用すればよい。
【００５６】
なお、本実施形態では、アラミドロープ乾燥工程Ｓ２を、個々のアラミドロープ２を、真空引きを行う装置の内部に設置して、真空引きを行うようにしているが、例えば、製造ラインの流れの中で、アラミドロープ２を連続的に真空引きしても良い。こうすることで、製造時間を大幅に短縮でき、且つ大量生産も可能となる。
【００５７】
次に、アラミドロープ直前加熱工程Ｓ３では、前記アラミドロープ乾燥工程Ｓ２で乾燥したアラミドロープ２を真空空間から取り出した後（後述するアラミドロープ被覆工程Ｓ４の直前）に、高温の加熱装置（例えば、乾燥ヒータ等）を通して加熱する。これは、アラミドロープ２表面に付着した水分を、一気に過熱乾燥させて除去するためである。すなわち、前述したアラミドロープ乾燥工程Ｓ２から、後述するアラミドロープ被覆工程Ｓ４の間に、アラミドロープ２が一旦を外気に触れた場合、アラミドロープ２表面に外気の湿度が水分として付着し、その付着した水分が気泡発生の原因となる可能性があるので、好ましくは、このアラミドロープ２表面に付着した水分を、加熱装置で加熱することにより、可能な限り水蒸気として蒸発除去するのである。
【００５８】
このアラミドロープ直前加熱工程Ｓ３は、例えば、２５０℃に加熱した加熱装置に、アラミドロープ２を通過させることで行う。なお、この加熱温度についても、アラミドロープ２表面の水分を乾燥除去できる温度であれば、どのような温度であっても良い。
【００５９】
なお、このアラミドロープ直前加熱工程Ｓ３は、前述の通り、アラミドロープ乾燥工程Ｓ２から後述するアラミドロープ被覆工程Ｓ４に係る時間や環境（湿度等）（例えば、押出し装置にセットするまでの時間や環境（湿度等））によっては、不要としてもよい。
【００６０】
次に、アラミドロープ被覆工程Ｓ４では、樹脂押出し装置によって、アラミドロープ２の外周に、被覆材である樹脂組成物３を押出し被覆することで、被覆ロープ（テンションメンバ１）を製造する。ここで押出しされる樹脂組成物３は、例えば、ポリエチレンや、ポリ塩化ビニルに可塑剤や難燃剤を配合した樹脂組成物である。これらの樹脂組成物の押出し被覆する条件は、公知のものを適用すれば良い。
【００６１】
こうして、アラミドロープ被覆工程Ｓ４を経ると、テンションメンバ製造工程Ｗ１が終了する。この製造工程Ｗ１で得られるテンションメンバ１が、図２に示すテンションメンバ１である。
【００６２】
図２に示すように、この実施形態の製造方法で作られるテンションメンバ１は、内部に位置するアラミドロープ２からなる抗張力線２と、その外周に位置するポリ塩化ビニルに可塑剤や難燃剤を配合した樹脂組成物３からなる被覆層３と、で構成される。
【００６３】
また、樹脂組成物３としては、ハロゲン元素を含まない材料で構成したノンハロゲン樹脂組成物を適用しても良い。例えば、ポリエチレン樹脂に難燃剤として水酸化マグネシウムを配合した樹脂組成物を適用すればよい。さらに、この樹脂組成物３に変えて、ゴム組成物を適用しても良い。
【００６４】
なお、アラミドロープ２からなる抗張力線２は、図２に示すように、４つの糸状部材２ａ、２ｂ、２ｃ、２ｄを諸撚りで撚り合わせてロープ状として構成している。もっとも、この外周形状２０は凹凸形状であり、円形よりも略四角形に近い異形形状となっている。これは、前述のアラミドロープ乾燥工程Ｓ２において、アラミドロープ２を真空引きして、アラミドロープ２を完全に乾燥させたからである。
【００６５】
すなわち、アラミドロープ２を乾燥させたことにより、４つの糸状部材２ａ、２ｂ、２ｃ、２ｄの間には隙間が全く存在せず、それぞれの糸状部材２ａ、２ｂ、２ｃ、２ｄが密着状態となり、各糸状部材２ａ、２ｂ、２ｃ、２ｄの間には単に境界線２１ａ、２１ｂ、２１ｃ、２１ｄが存在するだけとなっているからである。
【００６６】
このように、アラミドロープ２を真空引きで乾燥させることにより、アラミドロープ２の内部には隙間が存在せず、その隙間に含まる水分も存在しないため、後述するような、アラミドロープ被覆工程Ｓ４で、被覆層３に気泡が発生しない。
【００６７】
また、一方、このように、アラミドロープ２からなる抗張力線２の外周形状２０が、四角形に近い異形形状となっているため、被覆層３との境界線２２も、円形でなく四角形に近い異形形状となる。このため、抗張力線２と被覆層３との回転方向（周方向）の接合強度が高まり、テンションメンバ１に、捩じり回転方向の荷重が繰り返し作用したとしても、抗張力線２と被覆層３との間の剥離を抑えることができる。
【００６８】
よって、抗張力線２と被覆層３との密着性を長期に維持できるので、テンションメンバ１としての柔軟性（耐捻回性、耐屈曲性）を高度に維持でき、かつ、このテンションメンバ１を用いた光ファイバーコードＣでの柔軟性（耐捻回性、耐屈曲性）、耐久性も高度に維持できる。
【００６９】
（光ファイバ心線製造工程Ｗ２）
次に、図１に戻って、光ファイバ心線製造工程Ｗ２についての一例を説明する。この光ファイバ心線製造工程Ｗ２は、光ファイバ心線コード被覆工程Ｓ５を備えている。
【００７０】
この光ファイバ心線コード被覆工程Ｓ５では、光ファイバ心線に対して、柔軟性のあるポリ塩化ビニル樹脂組成物を、樹脂組成物押出し装置などによって押出し被覆することで、光ファイバ心線コード４ａ〜４ｆを製造する。この光ファイバ心線コード４ａ〜４ｆを複数本、製造しておくことで、次の工程に備えておく。
【００７１】
（光ファイバケーブル完成工程Ｗ３）
次に、光ファイバケーブル完成工程Ｗ３についての一例を説明する。この光ファイバケーブル完成工程Ｗ３は、ケーブル集合工程Ｓ６と、ケーブルシース工程Ｓ７と、完成品検査工程Ｓ８と、を備えている。
【００７２】
ケーブル集合工程Ｓ６では、前記テンションメンバ製造工程Ｗ１で製造したテンションメンバ１を中心に配置して、前記光ファイバ心線製造工程Ｗ２で製造した光ファイバ心線コード４ａ〜４ｆを、その周囲に複数本集合させて撚り合わせる。すなわち、テンションメンバ１を中心として、その外周に、複数本の光ファイバ心線コード４ａ〜４ｆを隣り合うように配置して、撚り合わせるのである。また、このテンションメンバ１は、この光ファイバ心線コード４ａ〜４ｆの撚り合せ作業において、必要な張力を確保する程度の抗張力を有するように構成している。
【００７３】
そして、こうして撚り合わされた光ファイバ心線コード４ａ〜４ｆの集合体に対して、不織布で構成されたラミネートテープ５を縦添え巻にする（または、ラミネートテープ５を特定のピッチで巻回する）。こうして、光ファイバ心線コード４ａ〜４ｆを集合したものをラミネートテープ５でひとまとめにして、次のケーブルシース工程Ｓ７に備える。
【００７４】
次に、ケーブルシース工程Ｓ７では、このラミネートテープ５で固定した光ファイバ心線コード４ａ〜４ｆの集合体に、樹脂製のシース層６を被覆する。このシース層６も柔軟性のあるポリ塩化ビニル樹脂組成物を押出し被覆することによって成形する。なお、この樹脂組成物は、ポリ塩化ビニルに可塑剤や難燃剤を配合した樹脂組成物を用いても良い。
【００７５】
こうしてシース層６によって、最外周を被覆することで、光ファイバケーブルＣ１は完成する。
【００７６】
最後の完成品検査工程Ｓ８では、こうして完成した光ファイバケーブルＣ１の外観、構造、光学特性等が適切であるかが検査される。この完成品検査工程Ｓ８の検査に合格した光ファイバケーブルＣ１だけが、市場に出荷される。
【００７７】
この完成品の一例が、図３の光ファイバケーブルＣ１である。この光ファイバケーブルＣ１は、６心タイプのケーブルで、中心にテンションメンバ１を配置して、その周囲に光ファイバ心線コード４ａ、４ｂ、４ｃ、４ｄ、４ｅ、４ｆを６本、花びら状に配置している。そして、その外周にラミネートテープ５が巻かれて、さらにその外周にシース層６が位置して、このシース層６で被覆している。
【００７８】
中心に位置するテンションメンバ１は、前述したように、アラミドロープ２からなる抗張力線２と、その外周の樹脂組成物３からなる被覆層３とから構成される。このうち、アラミドロープ２からなる抗張力線２は、前述のように、真空引き乾燥されており、アラミドロープ２内には水分が除去された状態となっている。
【００７９】
仮に、アラミドロープ２内の水分を除去してない状態で、被覆層３を押出し成形した場合、すなわち、アラミドロープ乾燥工程Ｓ２が無い、従来の製造方法の場合には、図４に示すような現象が生じる。
【００８０】
図４は、従来の製造方法で、アラミドロープ２外周に樹脂組成物の被覆層１０３を形成した状態の外観側面図であるが、この図に示すように、被覆層１０３の表面には複数の気泡１０４、１０４、１０４が膨出するように現れて、テンションメンバ１として使用できない現象が生じる。
【００８１】
これは、樹脂組成物を押出し被覆する際に、高温の樹脂組成物によって加熱されたアラミドロープ２内の水分（水蒸気）が、アラミドロープ２内から噴き出して、被覆層３の表面に気泡として現れたと考えられる。
【００８２】
こうした現象に対して、本実施形態の製造方法では、アラミドロープ乾燥工程Ｓ２を設定して、アラミドロープ２内の水分を除去しているため、こうした気泡が現れる現象は生じない。
【００８３】
すなわち、アラミドロープ２を真空状態に置いて乾燥を行うアラミドロープ乾燥工程Ｓ２を設定したことで、アラミドロープ２内の隙間に存在する水分を除去して真空中に蒸発させ、アラミドロープ２を乾燥させることができるため、アラミドロープ被覆工程Ｓ４で樹脂組成物３を被覆する際に、被覆層３の表面に気泡１０４が発生することがないのである。
【００８４】
よって、テンションメンバ１の製造方法において、アラミドロープ２の強度や柔軟性を維持しつつも、アラミドロープ被覆工程Ｓ４の際に、被覆層３表面に気泡１０４が発生してしまうという問題を解消することができる。
【００８５】
また、本実施形態では、アラミドロープ乾燥工程Ｓ２でアラミドロープ２を同時に加熱するようにしている。
【００８６】
これにより、真空引きでだけでアラミドロープ２を乾燥するより、さらに水分の蒸発を促進してその除去を早く行うことができる。
【００８７】
よって、アラミドロープ乾燥工程Ｓ２を新たに設定したことによる、製造時間の増加をできるだけ減少させることができ、製造タクトや製造コストの増加を、可及的に抑制できる。
【００８８】
また、本実施形態では、アラミドロープ被覆工程Ｓ４の直前に、アラミドロープ２表面の水分を除去するように、そのアラミドロープ２を加熱する、アラミドロープ加熱工程Ｓ３を備えている。
【００８９】
これにより、アラミドロープ被覆工程Ｓ４の直前においても、さらにアラミドロープ２を加熱することになる。このため、アラミドロープ２表面に付着する水分を確実に除去することができる。
【００９０】
よって、アラミドロープ乾燥工程Ｓ２でアラミドロープ２内の水分を除去した上で、さらにアラミドロープ２表面に付着しやすい水分を、アラミドロープ直前加熱工程Ｓ３で確実に除去することができるため、アラミドロープ被覆工程Ｓ４の際に被覆層３表面に気泡１０４が発生してしまうという問題をより確実に防止することができる。
【００９１】
また、本実施形態では、抗張力線２となる繊維部材を、アラミド繊維からなるアラミドロープ２としている。これにより、アラミド繊維の保湿性により、アラミド繊維自身が保有する水分を、真空状態を利用してより確実に除去することができる。
【００９２】
よって、アラミド繊維特有のより高い柔軟性を維持しつつも、被覆層３表面に気泡１０４が発生することがないテンションメンバ１を製造することができる。
【００９３】
次に、図５を使って、別の光ファイバケーブルの完成品の一例を、説明する。
【００９４】
この光ファイバケーブルＣ２は、１２心タイプのケーブルである。この光ファイバケーブルＣ２も、中心にテンションメンバ５１を配置して、その周囲に光ファイバ心線コード５４ａ〜５４ｌを１２本、花びら状に配置している。そして、その外周にはラミネートテープ５５が巻かれて、さらにその外周にはシース層５６が位置して、このシース層５６によって被覆している。
【００９５】
この１２心タイプの光ファイバケーブルＣ２は、テンションメンバ５１の被覆層５３の厚みｔ２が、６心タイプの光ファイバケーブルＣ１のテンションメンバ１の被覆層３の厚みｔ１よりも厚い（ｔ２＞ｔ１）。これは、光ファイバ心線コード１２本５４ａ〜５４ｌを、テンションメンバ５１の外周に配置する必要があるため、必然的にテンションメンバ５１の直径を大きくする必要があるためである。
【００９６】
もっとも、このように被覆層５３の厚みｔ２が厚くなると、アラミドロープ被覆工程Ｓ４の際に、樹脂組成物を大量に押出す必要がある。
【００９７】
このように、大量の樹脂組成物でアラミドロープ５２を被覆する場合にも、当然、アラミドロープ５２内の水分が、蒸発して水蒸気となる可能性があるが、被覆層５３の厚みｔ２が厚いと、アラミドロープ被覆工程Ｓ４の際に発生する気泡が、被覆層５３内部に閉じ込められ、被覆層５３表面に現れない虞がある。こうした場合、検査を行っても、目視上問題ないと判断されて、そのまま完成品として市場に出荷される可能性がある。
【００９８】
しかし、このように被覆層５３内に空洞（気泡）が形成されると、光ファイバケーブルＣ２のテンションメンバ５１としての強度は低下してしまい、光ファイバケーブルＣ２の耐捻回性や耐屈曲性等の機械的な性能が悪化してしまう可能性がある。
【００９９】
この問題に対しても、本実施形態の製造方法によると、アラミドロープ５２内の水分を乾燥除去することができるため、被覆層５３内に空洞が形成されることなく、適正にテンションメンバ５１を製造することできる。
【０１００】
よって、テンションメンバ５１の被覆層５３の厚みｔ２が厚く、気泡の発生が分かり難いようなテンションメンバ５１であったとしても、確実に、気泡の発生を抑えることができるため、誤って、機械的な性能が劣る光ファイバケーブルＣ２が出荷されることを防ぐことができる。
【０１０１】
以上、６心タイプの光ファイバケーブルＣ１と１２心タイプの光ファイバケーブルＣ２の製造方法で、本発明を説明したが、本発明はこの実施形態に限定されるものではない。当然、これ以外の心数の光ファイバケーブルの製造方法で実施しても良い。
【０１０２】
また、テンションメンバ１、５１の被覆層３、５３の樹脂組成物についても、繊維部材の抗張力線２、５２を押出し被覆するものであれば、特に限定されるものではない。
【０１０３】
さらに、抗張力線２、５２についても、繊維状の糸状部材を撚り合わせてロープ状に構成するものであれば、特に、アラミドロープ２に限定されるものでもない。例えば、炭素繊維、ガラス繊維、有機繊維等、複数の糸状部材を撚り合わせてロープ状に構成する繊維部材であれば、繊維部材の内部に隙間ができるため、本発明の効果を得ることができる。
【産業上の利用可能性】
【０１０４】
以上説明したように、本発明にかかる光ファイバケーブルに用いるテンションメンバの製造方法、及びその製造方法を一部に備えた光ファイバケーブルの製造方法は、例えば、複数の糸状部材を撚り合わせてロープ状に構成する繊維部材を、抗張力線とするテンションメンバの製造方法、及びその製造方法を一部に備えた光ファイバケーブルの製造方法において有用である。
【符号の説明】
【０１０５】
Ｗ…光ファイバケーブルの製造工程
Ｗ１…テンションメンバ製造工程
Ｓ１…アラミドロープ準備工程（部材準備工程）
Ｓ２…アラミドロープ乾燥工程（部材水分除去工程、部材乾燥工程）
Ｓ３…アラミドロープ直前加熱工程（部材直前加熱工程）
Ｓ４…アラミドロープ被覆工程（部材被覆工程）
Ｃ１、Ｃ２…光ファイバケーブル
１…テンションメンバ
２…抗張力線（アラミドロープ）
２ａ、２ｂ、２ｃ、２ｄ…糸状部材（アラミド繊維）
３…被覆層（樹脂組成物、被覆材）
４ａ、４ｂ、４ｃ、４ｄ、４ｅ、４ｆ…光ファイバ心線コード
【図１】
2017068050.tif 000003
【図２】
2017068050.tif 000004
【図３】
2017068050.tif 000005
【図４】
2017068050.tif 000006
【図５】
2017068050.tif 000007